МНОГОСЛОЙНАЯ ИЗОЛЯЦИОННАЯ КОНСТРУКТИВНАЯ СИСТЕМА ЗДАНИЯ, СПОСОБ ЕЕ ИЗГОТОВЛЕНИЯ И СУХАЯ КОМПОЗИЦИЯ, ИСПОЛЬЗУЕМАЯ ПРИ ЭТОМ ИЗГОТОВЛЕНИИ

1. Многослойная изоляционная конструктивная система здания, характеризующаяся тем, что
(a) эта система содержит по меньшей мере одну перегородку, связанную по меньшей мере с одним слоем затвердевшего изоляционного материала,
(b) максимальная толщина слоя затвердевшего изоляционного материала составляет от 1 до 60 см,
3
(c) кажущаяся плотность (КП) затвердевшего изоляционного материала в кг/м ниже или равна 450; 300; 250; 200; 150; 100; и более предпочтительно составляет от 50 до 300; от 150 до 250;
(d) указанный слой затвердевшего изоляционного материала получен затворением водой сухой композиции (d), содержащей
-A- по меньшей мере одно вяжущее, содержащее:
-Al- по меньшей мере одно гидравлическое или воздушное вяжущее;
-A2- при необходимости по меньшей мере одну водоудерживающую добавку;
-A3- при необходимости по меньшей мере одно поверхностно активное вещество;
3
-B- по меньшей мере один наполнитель, полученный из биологического сырья на основе стеблей подсолнечника и/или стеблей кукурузы и/или стеблей рапса, кажущаяся плотность (КП) которого в кг/м ниже 110; предпочтительно, от 10 до 80;
(e) причем указанная композиция имеет отношение A/B [масса сухого вяжущего -A- в кг]/[масса сухого наполнителя -B- в кг], в порядке возрастания по предпочтительности от 1 до 15; от 1 до 10; от 1 до 8; от 1 до 6.
2. Система по п. 1, характеризующаяся тем, что она имеет форму предварительно изготовленных элементов, предназначенных для сборки на месте для возведения здания, или предназначена для элементов, изготавливаемых на месте для возведения здания.
3. Система по п. 1, характеризующаяся тем, что она имеет форму отдельных элементов кладки, предпочтительно стандартизированных и предварительно изготовленных, предназначенных для сборки на месте для возведения здания или частей здания, предпочтительно стен или перегородок.
4. Система по любому из пп. 1-3, характеризующаяся тем, что слой затвердевшего изоляционного материала уложен между связанной с ним перегородкой и по меньшей мере одной другой перегородкой и/или по меньшей мере одним слоем материала, отличного от затвердевшего изоляционного материала, причем эта указанная другая перегородка и/или указанный слой при необходимости представляет собой отделочную перегородку или отделочный слой.
5. Система по п. 1 или 2, характеризующаяся тем, что слой затвердевшего изоляционного материала обладает теплопроводностью л ниже 0,09 Вт/м·К; предпочтительно ниже или равной 0,085 Вт/м·К.
6. Система по п. 1 или 2, характеризующаяся тем, что процентное содержание сердцевины стебля в заполнителе, полученном из биологического сырья, составляет, в % по весу в сухом состоянии и в порядке возрастания по предпочтительности > 15; ≥ 20; ≥ 30; ≥ 40; ≥ 50; ≥ 60; ≥ 70; ≥ 80; ≥ 90; ≥ 95; ≥ 99.
7. Система по п. 1 или 2, характеризующаяся тем, что наполнитель, полученный из биологического сырья, состоит из частиц стеблей, которые имеют размер частиц, полностью проходящий через сито в самом большом измерении указанных частиц, в мм и в порядке возрастания по предпочтительности ≤ 15; ≤ 14; ≤13; ≤ 12; ≤ 11.
8. Система по п. 3 или 4, характеризующаяся тем, что сердцевина имеет форму частицы с коэффициентом формы F, определяемым как отношение самого большого размера частиц к самому малому размеру, F ≤ 3; предпочтительно F ≤ 2,5.
9. Система по любому из пп. 1-8, характеризующаяся тем, что вяжущее Al выбирают из группы, включающей, или состоящей из: цементов, воздушной извести, гидравлической извести, шлаков, геополимеров, метакаолинов, вяжущих с высоким содержанием цементных составляющих, богатых глиноземом, природных пуццоланов, силикатов натрия, силикатов калия, силикатов лития, органических вяжущих и смеси этих компонентов, взятых по отдельности или вместе;
причем цементы предпочтительно выбирают из группы, включающей, или состоящей из: портландцементов, портландцементов на основе золы-уноса, пуццолановых портландцементов, портландцементов на основе пирогенетического кремнезема, цементов для каменно-строительных работ, природных быстросхватывающихся цементов, расширяющихся цементов, белых смешанных цементов, цветных цементов, тонкоизмельченных цементов, известково-пуццолановых цементов, суперсульфатированных цементов, цементов на основе сульфоалюмината кальция (CSA), цементов на основе алюмината кальция (CAC), природных цементов, извести и смеси этих компонентов, взятых по отдельности или вместе.
10. Система по любому из пп. 1-9, характеризующаяся тем, что вяжущее A содержит, в % вес/вес в сухом состоянии и в порядке возрастания по предпочтительности:
-Al- вяжущее: [5 - 95]; [10 - 85]; [15 - 75];
-A2- водоудерживающую добавку: [0,1 - 5]; [0,5 - 3]; [0,8 - 2];
-A3- поверхностно-активное вещество [0 - 2]; [0,01 - 1]; [0,05 - 0,5];
-A4- вторичное вяжущее [0 - 85]; [5 - 50]; [7 - 15];
-A5- минеральный смазывающий наполнитель, имеющий размер частиц (d90) менее 100 мкм: [0 - 40]; [0 - 30]; [0 - 20];
-A6- минеральный расширяющий наполнитель, имеющий размер частиц (d90) более или равный 100 мкм: [0 - 40]; [0 - 35]; [0 - 30];
-A7- гидрофобную добавку: [0 - 1,5]; [0 - 1]; [0 - 0,5];
-A8- добавку, замедляющую схватывание: [0 -3]; [0 - 2]; [0 - 1];
-A9- добавку, ускоряющую схватывание: [0 - 3]; [0 - 2]; [0 - 1];
-A10- загущающую добавку: [0 - 2]; [0,1 - 1]; [0,2- 0,8].
11. Система по любому из пп. 1-10, характеризующаяся тем, что она представляет собой систему наружной теплоизоляции (НТИ) или систему внутренней теплоизоляции (ВТИ).
12. Отдельные элементы кладки по п. 3, предпочтительно стандартизированные и предварительно изготовленные и предназначенные для сборки на месте для возведения здания или частей здания, предпочтительно стен или перегородок, характеризующиеся тем, что
(a) каждый элемент включает по меньшей мере одну перегородку, связанную по меньшей мере с одним слоем затвердевшего изоляционного материала,
(b) максимальная толщина слоя затвердевшего изоляционного материала составляет от 1 до 60 см,
3
(c) кажущаяся плотность (КП) затвердевшего изоляционного материала в кг/м ниже или равна 450; 300; 250; 200; 150; 100; и, более предпочтительно, составляет от 50 до 300; от 150 до 250;
(d) указанный слой затвердевшего изоляционного материала получен затворением водой сухой композиции (d), содержащей:
-A- по меньшей мере одно вяжущее, содержащее
-Al- по меньшей мере одно гидравлическое или воздушное вяжущее;
-A2- при необходимости по меньшей мере одну водоудерживающую добавку;
-A3- при необходимости по меньшей мере одно поверхностно активное вещество;
3
-B- по меньшей мере один наполнитель, полученный из биологического сырья на основе стеблей подсолнечника и/или стеблей кукурузы и/или стеблей рапса, кажущаяся плотность (КП) которого в кг/м ниже 110; предпочтительно составляет от 10 до 80;
(e) причем указанная композиция имеет отношение A/B [масса сухого вяжущего -A- в кг]/[масса сухого наполнителя -B- в кг], составляющее в порядке возрастания по предпочтительности от 1 до 15; от 1 до 10; от 1 до 8; от 1 до 6.
3
13. Сухая композиция (d), пригодная для системы по любому из пп. 1-11, или для элемента по п. 12, характеризующаяся тем, что она содержит по меньшей мере один заполнитель, полученный из биологического сырья B на основе стеблей подсолнечника и/или стеблей кукурузы и/или стеблей рапса, кажущаяся плотность (КП) которого в кг/м ниже 110; предпочтительно составляет от 10 до 80.
14. Сухая композиция (d) по п. 13, характеризующаяся тем, что сердцевина имеет форму частиц с коэффициентом формы F, определяемым как отношение самого большого размера частиц к самому малому размеру, таким, что F ≤ 3; предпочтительно F ≤ 2,5.
15. Сухая композиция (d) по п. 13 или 14, характеризующаяся тем, что она содержит вяжущее A, содержащее в % вес/вес в сухом состоянии и в порядке возрастания по предпочтительности:
-Al- вяжущее: [5 - 95]; [10 - 85]; [15 - 75];
-A2- водоудерживающую добавку: [0,1 - 5]; [0,5 - 3]; [0,8 - 2];
-A3- поверхностно-активное вещество [0 - 2]; [0,01 - 1]; [0,05 - 0,5];
-A4- дополнительное вяжущее [0 - 85]; [5 - 50]; [7 - 15];
-A5- минеральный смазывающий наполнитель, имеющий размер частиц (d90) менее 100 мкм: [0 - 40]; [0 - 30]; [0 - 20];
-A6- минеральный расширяющий наполнитель, имеющий размер частиц (d90) более или равный 100 мкм: [0 - 40]; [0 - 35]; [0 - 30];
-A7- гидрофобную добавку: [0 - 1,5]; [0 - 1]; [0 - 0,5];
- -A8- добавку, замедляющую схватывание: [0 -3]; [0 - 2]; [0 - 1];
-A9- добавку, ускоряющую схватывание: [0 - 3]; [0 - 2]; [0 - 1];
-A10- загущающую добавку: [0 - 2] ; [0,1 - 1]; [0,2- 0,8].
16. Сухая композиция (d) по любому из пп. 13-15, характеризующаяся тем, что она расфасована в мешок, содержащий заполнитель B, полученный из биологического сырья, указанного в п. 13 или 14, или вяжущее A, указанное в п. 15, или их смесь, предпочтительно в соотношениях, адаптированных для приготовления слоя затвердевшего изоляционного материала, причем упомянутый мешок дополнительно содержит инструкцию по применению для изготовления слоев затвердевшего изоляционного материала.
17. Набор, включающий фасовку, содержащую заполнитель B, полученный из биологического сырья, указанного в п. 13 или 14, и фасовку, содержащую вяжущее A, указанное в п. 15, а также инструкцию по применению набора для изготовления слоев затвердевшего изоляционного материала.
18. Способ изготовления конструктивной системы по любому из пп. 1-11, характеризующийся тем, что включает:
(i) смешивание вяжущего A, заполнителя, полученного из биологического сырья B, и воды, причем воду и заполнитель B предпочтительно предварительно смешивают, а затем вводят вяжущее A в полученную таким образом предварительную смесь для получения затвердевающей влажной композиции; предпочтительно при массовом отношении воды к A, составляющем от 0,8 до 5, предпочтительно от 1 до 4, и еще более предпочтительно от 1,5 до 3,5;
(ii) формование влажной композиции для получения слоя;
(iii) высыхание этого слоя для получения слоя затвердевшего изоляционного материала.
19. Способ по п. 18, характеризующийся тем, что формование (ii) выполняют набрасыванием влажной композиции на основание, образованное перегородкой конструктивной системы и/или заливкой в форму, образованную одним или несколькими составными элементами конструктивной системы, причем указанный элемент или по меньшей мере один из этих элементов представляет собой перегородку, связанную со слоем затвердевшего изоляционного материала конструктивной системы.
20. Способ по п. 18 или 19 характеризующийся тем, что формование (ii) выполняют:
набрасыванием влажной композиции:
на вертикальное или наклонное основание,
с целью заполнения конструкции в виде деревянного или металлического каркаса на месте,
или с целью выполнения предварительно изготовленных сборных строительных элементов;
или заливкой или набрасыванием и распределением влажной композиции по горизонтальной плоскости пола для изготовления стяжки или набрасыванием влажной композиции на расположенную на высоте горизонтальную плоскость для изготовления потолка;
или заливкой влажной композиции в опалубку для изготовления стены, для заполнения влажной композицией пространства между двумя перегородками, или заливкой в форму для изготовления отдельных сборных элементов кладки и более конкретно блоков, стеновых блоков, кирпичей или стеновых элементов для сборки или листов.